(57)【要約】【課題】基材フィルムに離型層などを介在せずに直接に転写層を積層した場合であっても、転写層の剥離性が良好であり、かつ転写層に艶消し外観を付与することができる転写フィルムを提供する。【解決手段】基材フィルム上に転写層を有する転写フィルムであって、前記基材フィルムの前記転写層側の表面の中心線平均粗さＲａが０．３０μｍ以上であり、前記転写層が少なくとも第１転写層を含み、前記第１転写層は転写層のうち最も基材フィルムに近い層であり、前記第１転写層が炭素数８以上のアルキル基を含む化合物を含有することを特徴とする、転写フィルム。【選択図】なし【特許請求の範囲】
【請求項１】
基材フィルム上に転写層を有する転写フィルムであって、前記基材フィルムの前記転写層側の表面の中心線平均粗さＲａが０．３０μｍ以上であり、前記転写層が少なくとも第１転写層を含み、前記第１転写層は転写層のうち最も基材フィルムに近い層であり、前記第１転写層が炭素数８以上のアルキル基を含む化合物を含有することを特徴とする、転写フィルム。
【請求項２】
前記第１転写層が艶消し層である、請求項１に記載の転写フィルム。
【請求項３】
前記第１転写層がメラミン化合物を含有する、請求項１または２に記載の転写フィルム。
【請求項４】
前記第１転写層が、熱硬化性組成物からなる硬化層または活性エネルギー線硬化性組成物からなる硬化層である、請求項１〜３のいずれかに記載の転写フィルム。
【請求項５】
前記第１転写層の厚みが０．３μｍ以上である、請求項１〜４のいずれかに記載の転写フィルム。
【請求項６】
前記転写層が第１転写層と少なくとも１層の機能性転写層を含む、請求項１〜５のいずれかに記載の転写フィルム。
【請求項７】
前記基材フィルム上に直接に前記第１転写層が積層されている、請求項１〜６のいずれかに記載の転写フィルム。
【請求項８】
前記基材フィルムがポリエステルフィルムである、請求項１〜７のいずれかに記載の転写フィルム。
【発明の詳細な説明】
【技術分野】
【０００１】
本発明は、転写フィルムに関する。詳細には、艶消し層を含む転写層を被転写部材に転写するための転写フィルムに関する。
【背景技術】
【０００２】
家電製品や自動車内装部品などの樹脂成形体の表面保護あるいは加飾のために、ハードコート層や加飾層などを含む転写層を転写させることが行われている。また、回路基板表面に加熱プレスにより絶縁層や導電層などを含む転写層を転写させることが行われている。
【０００３】
上記した転写層には、艶消し外観が求められることがあり、転写層に艶消し外観を付与することが提案されている。
【０００４】
例えば、特許文献１は、基材シート、基材シートから剥離しないマット層、離型層およびハードコート層（転写層）を有する転写シートであって、マット層は離型層を介してハードコート層（転写層）にマット（艶消し）外観を付与する発明を開示する。
【０００５】
また、特許文献２は、ポリエステル支持層、艶消し層および離型層がこの順で積層された転写用積層ポリエステルフィルムであって、艶消し層は離型層を介して転写層（ハードコート層など）に艶消し外観を付与する発明を開示する。
【０００６】
特許文献３は、基材フィルムの一方の面に、マット層、マット離型層、ハードコート層および接着層をこの順に積層してなる転写フィルムであって、マット層およびマット離形層を介してハードコート層（転写層）にマット（艶消し）外観を付与する発明を開示する。
【先行技術文献】
【特許文献】
【０００７】
【特許文献１】特開２０１１−１４８１０３号公報
【特許文献２】特開２０１３−１２９０７６号公報
【特許文献３】特開２０１５−２１４０３２号公報
【発明の概要】
【発明が解決しようとする課題】
【０００８】
しかしながら、上記特許文献１〜３は、ハードコート層などの転写層にマット（艶消し）外観を付与するために、マット層（艶消し層）や離型層が設けられており、積層数が多くなることによる生産性低下や材料コスト増などの課題がある。
【０００９】
一方、基材上に離型層などを介在せずに直接に転写層を積層すると、一般的には転写層の剥離性が低下する。
【００１０】
従って、本発明の目的は、従来技術の課題に鑑み、基材フィルムに離型層などを介在せずに直接に転写層を積層した場合であっても、転写層の剥離性が良好であり、かつ転写層に艶消し外観を付与することができる転写フィルムを提供することにある。
【課題を解決するための手段】
【００１１】
本発明の上記目的は、以下の発明によって達成された。
［１］基材フィルム上に転写層を有する転写フィルムであって、前記基材フィルムの前記転写層側の表面の中心線平均粗さＲａが０．３０μｍ以上であり、前記転写層が少なくとも第１転写層を含み、前記第１転写層は転写層のうち最も基材フィルムに近い層であり、前記第１転写層が炭素数８以上のアルキル基を含む化合物を含有することを特徴とする、転写フィルム。
［２］前記第１転写層が艶消し層である、［１］に記載の転写フィルム。
［３］前記第１転写層がメラミン化合物を含有する、［１］または［２］に記載の転写フィルム。
［４］前記第１転写層が、熱硬化性組成物からなる硬化層または活性エネルギー線硬化性組成物からなる硬化層である、［１］〜［３］のいずれかに記載の転写フィルム。
［５］前記第１転写層の厚みが０．３μｍ以上である、［１］〜［４］のいずれかに記載の転写フィルム。
［６］前記転写層が第１転写層と少なくとも１層の機能性転写層を含む、［１］〜［５］のいずれかに記載の転写フィルム。
［７］前記基材フィルム上に直接に前記第１転写層が積層されている、［１］〜［６］のいずれかに記載の転写フィルム。
［８］前記基材フィルムがポリエステルフィルムである、［１］〜［７］のいずれかに記載の転写フィルム。
【発明の効果】
【００１２】
本発明によれば、基材フィルムに離型層などを介在せずに直接に転写層を積層した場合であっても、転写層の剥離性が良好であり、かつ転写層に艶消し外観を付与することができる転写フィルムを提供することができる。
【発明を実施するための形態】
【００１３】
本発明の転写フィルムは、基材フィルム上に転写層を有する。転写層は、少なくとも第１転写層を含み、第１転写層は転写層のうち最も基材フィルムに近い層であり、第１転写層は炭素数８以上のアルキル基を含む化合物を含有する。第１転写層が炭素数８以上のアルキル基を含む化合物を含有することによって、第１転写層の剥離性が良好となる。
【００１４】
基材フィルムの転写層側の表面の中心線平均粗さＲａは、０．３０μｍ以上が必要である。このような表面形状をもつ基材フィルムに第１転写層を積層することによって、第１転写層の表面に微細凹凸構造が形成されて艶消し外観が付与されるので好ましい。つまり、第１転写層に艶消し層としての機能を付与することができるので好ましい。すなわち、本発明の転写フィルムにおいて、第１転写層が艶消し層であることが好ましい。
【００１５】
本発明において、第１転写層は、基材フィルム上に他の層、例えば離型層を介して積層されてもよいが、基材フィルム上に直接に積層されることが好ましい。基材フィルム上に第１転写層が直接に積層されることによって、積層回数を減らすことができるので生産性向上および材料コスト低減が図られる。また、基材フィルム上に第１転写層が直接に積層されることによって、基材フィルム表面の微細凹凸が第１転写層に効率よく転写されるので、第１転写層に有効な艶消し外観を付与することができる。
【００１６】
第１転写層が基材フィルムに直接に積層された場合であっても、第１転写層が炭素数８以上のアルキル基を含む化合物を含有することによって、基材フィルムと第１転写層との剥離性が良好となる。
【００１７】
［第１転写層］
第１転写層は、炭素数８以上のアルキル基を含む化合物を含有する。炭素数８以上のアルキル基は、直鎖あるいは分岐のアルキル基を含む。以下、炭素数８以上のアルキル基を「高級アルキル基」ということがあり、また、炭素数８以上のアルキル基を含む化合物を「高級アルキル基含有化合物」ということがある。
【００１８】
第１転写層の剥離性を向上させるという観点から、高級アルキル基含有化合物のアルキル基の炭素数は１０以上が好ましく、１２以上がより好ましく、１４以上が特に好ましい。また、上記アルキル基の炭素数は３０以下が好ましく、２８以下がより好ましく、２５以下が特に好ましい。
【００１９】
高級アルキル基含有化合物としては、側鎖に高級アルキル基を有する化合物が好ましく用いられる。具体的には、高級アルキル基含有アクリル樹脂、高級アルキル基含有アルキド樹脂、高級アルキル基含有ポリビニル樹脂、高級アルキル基含有ポリエステル樹脂、高級アルキル基含有エーテル化合物、高級アルキル基含有アミン化合物等が挙げられる。
【００２０】
上記化合物の中でも、第１転写層の剥離性を向上させるという観点から、高級アルキル基含有アクリル樹脂、高級アルキル基含有アルキド樹脂、高級アルキル基含有ポリビニル樹脂が好ましく、さらに高級アルキル基含有アクリル樹脂、高級アルキル基含有アルキド樹脂が好ましく、特に高級アルキル基含有アクリル樹脂が好ましい。
【００２１】
高級アルキル基含有アクリル樹脂は、高級アルキル基を有するアクリル酸エステルモノマーあるいはメタクリル酸エステルモノマー、例えば、アクリル酸オクチル、メタクリル酸オクチル、アクリル酸ラウリル、メタクリル酸ラウリル、アクリル酸オクタデシル、メタクリル酸オクタデシルなどの単独重合体あるいは共重合体が挙げられる。
【００２２】
上記共重合体に用いられる他のモノマーとしては、例えば、アクリル酸、メタクリル酸、アクリルアミド、メタクリルアミド、スチレンなどが挙げられる。
【００２３】
高級アルキル基含有アルキド樹脂は、高級アルキル基を有する多塩基酸と多価アルコールとの縮合物を脂肪油や脂肪酸などで変性したものが挙げられる。多塩基酸としては、無水フタル酸、テレフタル酸、コハク酸、アジピン酸、セバシン酸などの飽和多塩基酸や、マレイン酸、無水マレイン酸、フマル酸、イタコン酸、無水シトラコン酸などの不飽和多塩基酸、シクロペンタジエン−無水マレイン酸付加物、テルペン−無水マレイン酸付加物、ロジン−無水マレイン酸付加物などのその他多塩基酸が挙げられる。多価アルコールとしては、エチレングリコール、ジエチレングリコール、トリエチレングリコール、プロピレングリコール、トリメチレングリコール、テトラメチレングリコールなどの二価アルコール、グリセリン、トリメチロールプロパンなどの三価アルコール、ジグリセリン、トリグリセリン、ペンタエリスリトール、ジペンタエリスリトール、マンニトール、ソルビトールなどの四価以上のアルコールが挙げられる。変性剤としては、大豆油、アマニ油、キリ油、ヒマシ油、脱水ヒマシ油、ヤシ油などの脂肪油、及びこれらの脂肪酸、ステアリン酸、オレイン酸、リノール酸、リノレイン酸、エレオステアリン酸、リシノレイン酸、脱水リシノレイン酸などの油脂及び油脂脂肪酸、ロジン、コバール、コハク、セラックなどの天然樹脂、エステルガム、フェノール樹脂、尿素樹脂、メラミン樹脂などの合成樹脂が挙げられる。また、ステアリン酸変性アルキド樹脂及び／又はステアリン酸変性アクリル樹脂とアミノ樹脂との硬化樹脂も塗布性と剥離性のバランスの観点から好ましい。
【００２４】
高級アルキル基含有ポリビニル樹脂は、ポリビニルアルコール重合体（ポリ酢酸ビニルの部分ケン化物を含む）、エチレン−ビニルアルコール重合体（エチレン−酢酸ビニル共重合体の部分ケン化物を含む）あるいはビニルアルコール−アクリル酸共重合体（酢酸ビニル−アクリル酸共重合体の部分ケン化物を含む）と、高級アルキル基含有イソシアネート化合物とを反応させることによって合成することができる。この場合、高級アルキル基含有イソシアネート化合物の添加量を調整することにより高級アルキル基含有ポリビニル樹脂中に水酸基を含有させることができる。高級アルキル基含有ポリビニル樹脂中に水酸基を含有させることにより、後述する架橋剤との併用によって離型層の架橋が促進され、その結果、剥離力を小さくすることができる。
【００２５】
高級アルキル基含有イソシアネート化合物としては、炭素数が８以上のアルキル基を有するモノイソシアネート化合物が挙げられ、具体的には、オクチルイソシアネート、ノニルイソシアネート、デシルイソシアネート、ドデシルイソシアネート、テトラデシルイソシアネート、ヘキサデシルイソシアネート、オクタデシルイソシアネートなどが挙げられる。
【００２６】
第１転写層は、剥離性を向上させるという観点から、架橋剤を含有することが好ましい。かかる架橋剤としては、エポキシ系架橋剤、イソシアネート系架橋剤、オキサゾリン系架橋剤、カルボジイミド系架橋剤、メラミン系架橋剤等が挙げられる。これらの中でも、特にメラミン系架橋剤が好ましく用いられる。
【００２７】
エポキシ系架橋剤としては、例えば、エチレングリコールジグリシジルエーテル、グリセロールポリグリシジルエーテル、ポリブタジエンジグリシジルエーテル等が挙げられる。
【００２８】
イソシアネート系架橋剤としては、例えば、ヘキサメチレンジイソシアネート、イソホロンジイソシアネートトリレンジイソシアネート、メチレンジフェニルジイソシアネート等が挙げられる。
【００２９】
オキサゾリン系架橋剤としては、例えば、２，２′−ビス（２−オキサゾリン）、２，２′−エチレン−ビス（４，４′−ジメチル−２−オキサゾリン）、２，２′−ｐ−フェニレン−ビス（２−オキサゾリン）、ビス（２−オキサゾリニルシクロヘキサン）スルフィドなどのオキサゾリン基を有する化合物や、オキサゾリン基含有ポリマーが挙げられる。
【００３０】
カルボジイミド系架橋剤としては、ｐ−フェニレン−ビス（２，６−キシリルカルボジイミド）、テトラメチレン−ビス（ｔ−ブチルカルボジイミド）、シクロヘキサン−１，４−ビス（メチレン−ｔ−ブチルカルボジイミド）などのカルボジイミド基を有する化合物や、カルボジイミド基を有する重合体であるポリカルボジイミドが挙げられる。
【００３１】
メラミン系架橋剤として用いられるメラミン化合物とは、トリアジン環の３つの炭素原子にアミノ基がそれぞれ結合した、いわゆるメラミン［１，３，５−トリアジン−２，４，６−トリアミン］のアミノ基に種々の変性を施した化合物の総称であり、トリアジン環が複数縮合したものも含む。変性の種類としては、３つのアミノ基の水素原子の少なくとも１つがメチロール化されたものが好ましく、さらに、メチロール化メラミン化合物のメチロール基を炭素数が１〜４の低級アルコールで部分もしくは完全にエーテル化したアルキルエーテル化メラミン化合物が好ましい。
【００３２】
エーテル化に用いられるアルコールとしては、例えば、メチルアルコール、エチルアルコール、プロピルアルコール、ブチルアルコールが挙げられる。
【００３３】
メラミン系架橋剤は市販品を用いることができる。市販品としては、例えば、ＤＩＣ（株）の”スーパーベッカミン（登録商標）”Ｊ−８２０−６０、同Ｊ−８２１−６０、同Ｊ−１０９０−６５、同Ｊ−１１０−６０、同Ｊ−１１７−６０、同Ｊ−１２７−６０、同Ｊ−１６６−６０Ｂ、同Ｊ−１０５−６０、同Ｇ８４０、同Ｇ８２１、三井化学（株）の”ユーバン（登録商標）”２０ＳＢ、同２０ＳＥ６０、同２１Ｒ、同２２Ｒ、同１２２、同１２５、同１２８、同２２０、同２２５、同２２８、同２８−６０、同２０２０、同６０Ｒ、同６２、同６２Ｅ、同３６０、同１６５、同１６６−６０、同１６９、同２０６１、住友化学（株）の”スミマール（登録商標）”Ｍ−１００、同Ｍ−４０Ｓ、同Ｍ−５５、同Ｍ−６６Ｂ、日本サイテックインダストリーズの”サイメル（登録商標）”３０３、同３２５、同３２７、同３５０、同３７０、同２３５、同２０２、同２３８、同２５４、同２７２、同１１３０、（株）三和ケミカルの”ニカラック（登録商標）”ＭＳ１７、同ＭＸ１５、同ＭＸ４３０、同ＭＸ６００、ハリマ化成（株）のバンセミンＳＭ−９７５、同ＳＭ−９６０、日立化成（株）の”メラン（登録商標）”２６５、同２６５０Ｌなどが挙げられる。
【００３４】
第１転写層は、硬化を促進させるために酸触媒を含有することが好ましい。酸触媒としては、硫酸、塩酸、硝酸、リン酸、ｐ−トルエンスルホン酸等が挙げられる。これらの中でも、ｐ−トルエンスルホン酸が好ましく用いられる。
【００３５】
本発明の転写フィルムにおいて、前記第１転写層が、熱硬化性組成物からなる硬化層または活性エネルギー線硬化性組成物からなる硬化層であることが好ましい。
【００３６】
第１転写層が熱硬化性組成物からなる硬化層である場合、前記熱硬化性組成物は高級アルキル基含有化合物と架橋剤を含有することが好ましい。ここで、高級アルキル基含有化合物および架橋剤は、前述の化合物を用いることができる。熱硬化性組成物は、さらに上記の酸触媒を含有することが好ましい。
【００３７】
熱硬化性組成物における高級アルキル基含有化合物の含有量は、第１転写層の剥離性を向上させるという観点から、熱硬化性組成物の固形分総量１００質量％に対して、３０質量％以上が好ましく、５０質量％以上がより好ましく、７０質量％以上が特に好ましい。一方、高級アルキル基含有化合物の含有量が多くなり過ぎると、第１転写層の強度（硬度）が低下することがあるので、上記含有量は、９８質量％以下が好ましく、９５質量％以下がより好ましく、９０質量％以下が特に好ましい。
【００３８】
熱硬化性組成物における架橋剤の含有量は、剥離性を向上させるという観点から、熱硬化性組成物の固形分総量１００質量％に対して、３質量％以上が好ましく、５質量％以上がより好ましく、１０質量％以上が特に好ましい。一方、架橋剤の含有量が多くなり過ぎると、剥離性が低下することあるので、上記含有量は、５０質量％以下が好ましく、３０質量％以下がより好ましく、２０質量％以下が特に好ましい。
【００３９】
熱硬化性組成物における酸触媒の含有量は、剥離性を向上させるという観点から、熱硬化性組成物の固形分総量１００質量％に対して、０．１〜１０質量％が好ましく、０．３〜５質量％がより好ましく、０．５〜３質量％が特に好ましい。
【００４０】
熱硬化性組成物を硬化させる際の条件（加熱温度、時間）は特に限定されないが、加熱温度は７０℃以上が好ましく、１００℃以上がより好ましく、１５０℃以上が特に好ましい。上限は３００℃程度である。加熱時間は３〜３００秒が好ましく、５〜２００秒がより好ましい。
【００４１】
また、第１転写層が活性エネルギー線硬化性組成物からなる硬化層である場合、前記活性エネルギー線硬化性組成物は高級アルキル基含有化合物を含有することが好ましい。
【００４２】
活性エネルギー線硬化性組成物は、活性エネルギー線によって重合し硬化する化合物（以下、活性エネルギー線硬化性化合物）を含有する。かかる活性エネルギー線硬化性化合物としては、分子中にエチレン性不飽和基を有する化合物（モノマーやオリゴマー）が挙げられる。ここで、エチレン性不飽和基としては、アクリロイル基、メタクリロイル基、アクリロイルオキシ基、メタクリロイルオキシ基、アリル基、ビニル基等が挙げられる。
【００４３】
活性エネルギー線硬化性組成物に含有される高級アルキル基含有化合物は、活性エネルギー線硬化性化合物であってもよいし、なくてもよいが、活性エネルギー線硬化性化合物であることが好ましい。つまり、活性エネルギー線硬化性組成物に含有される高級アルキル基含有化合物は、分子中にエチレン性不飽和基と高級アルキル基を含む化合物（以下、「活性エネルギー線硬化性高級アルキル基含有化合物（α）」ということがある）であることが好ましい。また、活性エネルギー線硬化性化合物ではない高級アルキル基含有化合物を非硬化性高級アルキル基含有化合物ということがある。
【００４４】
活性エネルギー線硬化性組成物に含有される高級アルキル基含有化合物が、非硬化性高級アルキル基含有化合物である場合は、前述した高級アルキル基含有化合物、すなわち、高級アルキル基含有アクリル樹脂、高級アルキル基含有アルキド樹脂、高級アルキル基含有ポリビニル樹脂、高級アルキル基含有ポリエステル樹脂、高級アルキル基含有エーテル化合物、高級アルキル基含有アミン化合物等を用いることができる。この場合の活性エネルギー線硬化性組成物は、分子中に高級アルキル基（炭素数８以上のアルキル基）を有しない活性エネルギー線硬化性化合物（以下、「活性エネルギー線硬化性化合物（β）」ということがある）を含有する必要がある。活性エネルギー線硬化性化合物（β）については、詳細は後述する。
【００４５】
活性エネルギー線硬化性組成物は、活性エネルギー線硬化性高級アルキル基含有化合物（α）と、非硬化性高級アルキル基含有化合物あるいは活性エネルギー線硬化性化合物（β）を併用することができる。特に、活性エネルギー線硬化性組成物は、活性エネルギー線硬化性高級アルキル基含有化合物（α）と活性エネルギー線硬化性化合物（β）を併用することが好ましい。
【００４６】
以下、活性エネルギー線硬化性組成物が、活性エネルギー線硬化性高級アルキル基含有化合物（α）を含有する態様について、詳細に説明する。
【００４７】
尚、以下の説明において、「・・・（メタ）アクリレート」とは、「・・・アクリレート」と「・・・メタクリレート」の総称である。
【００４８】
活性エネルギー線硬化性高級アルキル基含有化合物（α）は、分子中にエチレン性不飽和基と高級アルキル基を含む化合物である。
【００４９】
活性エネルギー線硬化性高級アルキル基含有化合物（α）としては、例えば、オクチル（メタ）アクリレート、デシル（メタ）アクリレート、ドデシル（メタ）アクリレート、ペンタデシル（メタ）アクリレート、ヘキサデシル（メタ）アクリレート、オクタデシル（メタ）アクリレート、ノナデシル（メタ）アクリレート、エイコシル（メタ）アクリレートなどが挙げられる。
【００５０】
特に、以下に示す活性エネルギー線硬化性高級アルキル基含有化合物（α）が好ましく用いられる。かかる化合物としては、例えば、（メタ）アクリロイル基と水酸基とを分子中にそれぞれ１個以上有する（メタ）アクリレート化合物（ａ）と、分子中に２個以上のイソシアネート基を有するポリイソシアネート化合物（ｂ）と、炭素数が８〜３０の高級アルコール（ｃ）とを反応させて得られる化合物が挙げられる。
【００５１】
上記（メタ）アクリレート化合物（ａ）としては、例えば、２−ヒドロキシエチル（メタ）アクリレート、２−ヒドロキシプロピル（メタ）アクリレート、２−ヒドロキシブチル（メタ）アクリレート、４−ヒドロキシブチル（メタ）アクリレート、グリセリンモノ（メタ）アクリレート、グリセリンジ（メタ）アクリレート、２−ヒドロキシ−３−アクリロイルオキシプロピルメタクリレート、２−（メタ）アクリロイルオキシエチル−２−ヒドロキシエチルフタル酸、２−メタクリロイルオキシエチル−２−ヒドロキシプロピルフタレート、２−（メタ）アクリロイルオキシエチル−アシッドフォスフェート、エポキシ（メタ）アクリレート、ペンタエリスリトールモノアクリレート、ペンタエリスリトールジアクリレート、ペンタエリスリトールトリアクリレート、ジペンタエリスリトールモノアクリレート、ジペンタエリスリトールジアクリレート、ジペンタエリスリトールトリアクリレート、ジペンタエリスリトールテトラアクリレート、ジペンタエリスリトールペンタアクリレート、分子中に２〜３０個のアルキレンオキシ基（例えば、エンチレンオキシ基、プロピレンオキシ基、ブチレンオキシ基など）を有する（メタ）アクリレートなどが挙げられる。
【００５２】
上記化合物の中でも、剥離性を向上させるという観点から、２−ヒドロキシエチル（メタ）アクリレート、２−ヒドロキシプロピル（メタ）アクリレート、２−ヒドロキシブチル（メタ）アクリレート、４−ヒドロキシブチル（メタ）アクリレート、分子中に２〜３０個のアルキレンオキシ基を有する（メタ）アクリレートが好ましく用いられる。
【００５３】
ポリイソシアネート化合物（ｂ）としては、例えば、ヘキサメチレンジイソシアネート、リジンジイソシアネート、ナフタレンジイソシアネート、ジフェニルメタンジイソシアネート、トリジンジイソシアネート、トリレンジイソシアネート、水添トリレンジイソシアネート、水添ジフェニルメタンジイソシアネート、ヘキサメチレンジイソシアネート、イソホロンジイソシアネート、キシリレンジイソシアネート、水添キシリレンジイソシアネート等のジイソシアネート化合物、さらにはこれら各種ジイソシアネート化合物と水とを反応させて得られるビウレット型ポリイソシアネート化合物、または各種ジイソシアネート化合物とトリメチロールプロパン等の多価アルコールとを反応させて得られるアダクト型ポリイソシアネート化合物、または各種化合物をイソシアヌレート化せしめて得られる多量体等の公知のものが挙げられる。
【００５４】
上記ポリイソシアネート化合物の中でも、分子量が５０〜５００の化合物が好ましく、分子量が１００〜４００の化合物がより好ましく、特に分子量が１３０〜３００の化合物が好ましい。例えば、ヘキサメチレンジイソシアネート（分子量１６８）、ジフェニルメタンジイソシアネート（分子量２５０）が好ましい化合物として例示される。
【００５５】
高級アルコール（ｃ）としては、例えば、直鎖状の高級アルコールとして、オクチルアルコール、デシルアルコール、ラウリルアルコール、ミリスチルアルコール、セタノール、セトステアリルアルコール、ステアリルアルコール、ベヘニールアルコールなど、直鎖状の不飽和高級アルコールとしてオレイルアルコールなど、分岐型高級アルコールとして２−ヘキシルデカノール、２−オクチルドデカノール、２−デシルテトラドデカノールなどが挙げられる。
【００５６】
高級アルコール（ｃ）としては、市販品を使用することができる。例えば、直鎖状の飽和高級アルコールとしては、”コノール（登録商標）”１０ＷＳ、コノール１０９８、コノール１２７５、コノール２０Ｆ、コノール２０Ｐ、コノール１４９５、コノール１６７０、コノール１６９５、コノール３０ＣＫ、コノール３０ＯＣ、コノール３０ＲＣ、コノール３０Ｆ、コノール３０Ｓ、コノール３０ＳＳ、コノール３０Ｔ、コノール２２６５、コノール２２８０（新日本理化株式会社製の商品名）、”カルコール（登録商標）”０８９８、カルコール０８８０、カルコール１０９８、カルコール２０９８、カルコール４０９８、カルコール６０９８、カルコール８０９８、カルコール２００ＧＤ、カルコール２４７５、カルコール２４７４、カルコール２４７３、カルコール２４６３、カルコール２４５５、カルコール２４５０、カルコール４２５０、カルコール６８７０、カルコール６８５０、カルコール８６８８、カルコール８６６５、カルコール２２０−８０（花王（株）の商品名）、直鎖状の不飽和高級アルコールとしては、”リカコール（登録商標）”６０Ｂ、リカコール７０Ｂ、リカコール７５ＢＪ、リカコール８５ＢＪ、リカコール９０Ｂ、リカコール９０ＢＲ、リカコール９０ＢＨＲ、リカコール１１０ＢＪ、”アンジェコール（登録商標）”５０Ａ、アンジェコール６０ＡＮ、アンジェコール７０ＡＮ、アンジェコール８０ＡＮ、アンジェコール８５ＡＮ、アンジェコール９０ＡＮ、アンジェコール９０ＮＲ、アンジェコール９０ＮＨＲ（新日本理化（株）商品名）、分岐型の高級アルコールとしては”エヌジェコール（登録商標）”１６０ＢＲ、エヌジェコール２００Ａ、エヌジェコール２４０Ａ（新日本理化（株）の商品名）などが挙げられる。
【００５７】
活性エネルギー線硬化性組成物に含有することができる活性エネルギー線硬化性化合物（β）としては、例えば、メチル（メタ）アクリレート、エチルジエチレングリコール（メタ）アクリレート、エトキシジエチレングリコール（メタ）アクリレート、メトキシトリエチレングリコール（メタ）アクリレート、エチレングリコールジ（メタ）アクリレート、プロピレングリコールジ（メタ）アクリレート、１，４−ブタンジオールジ（メタ）アクリレート、ネオペンチルグリコールジ（メタ）アクリレート、１，６−ヘキサンジオールジ（メタ）アクリレート、ジエチレングリコールジ（メタ）アクリレート、トリエチレングリコールジ（メタ）アクリレート、テトラエチレングリコールジ（メタ）アクリレート、ジプロピレングリコールジ（メタ）アクリレート、ポリエチレングリコールジ（メタ）アクリレート、ポリプロピレングリコールジ（メタ）アクリレート、トリメチロールプロパントリ（メタ）アクリレート、ジトリメチロールプロパントリ（メタ）アクリレート、ジトリメチロールプロパンテトラ（メタ）アクリレート、グリセリンプロポキシトリ（メタ）アクリレート、ペンタエリスリトールモノ（メタ）アクリレート、ペンタエリスリトールジ（メタ）アクリレート、ペンタエリスリトールトリ（メタ）アクリレート、ペンタエリスリトールテトラ（メタ）アクリレート、ジペンタエリスリトールモノ（メタ）アクリレート、ジペンタエリスリトールジ（メタ）アクリレート、ジペンタエリスリトールトリ（メタ）アクリレート、ジペンタエリスリトールテトラ（メタ）アクリレート、ジペンタエリスリトールペンタ（メタ）アクリレート、ジペンタエリスリトールヘキサ（メタ）アクリレート、トリペンタエリスリトールトリ（メタ）アクリレート、トリペンタエリスリトールヘキサ（メタ）アクリレート、ペンタエリスリトールトリ（メタ）アクリレートヘキサメチレンジイソシアネートウレタンプレオリゴマー、ペンタエリスリトールトリ（メタ）アクリレート−トルエンジイソシアネートウレタンオリゴマー、ペンタエリスリトールトリ（メタ）アクリレート−イソホロンジイソシアネートウレタンオリゴマーなどが挙げられる。
【００５８】
上記化合物の中でも、分子中に２〜７個のエチレン性不飽和基を有する化合物が好ましく、特に分子中に３〜６個のエチレン性不飽和基を有する化合物が好ましい。
【００５９】
活性エネルギー線硬化性組成物における高級アルキル基含有化合物の含有量（活性エネルギー線硬化性高級アルキル基含有化合物（α）および非硬化性高級アルキル基含有化合物の合計量）は、剥離性を向上させるという観点から、活性エネルギー線硬化性組成物の固形分総量１００質量％に対して、３質量％以上が好ましく、５質量％以上がより好ましく、７質量％以上が特に好ましい。一方、高級アルキル基含有化合物の含有量が多くなり過ぎると強度（硬度）が低下することがあるので、上記含有量は、７０質量％以下が好ましく、５０質量％以下がより好ましく、４０質量％以下が特に好ましい。
【００６０】
活性エネルギー線硬化性組成物における活性エネルギー線硬化性化合物（β）の含有量は、第１転写層の強度（硬度）を高めるという観点から、活性エネルギー線硬化性組成物の固形分総量１００質量％に対して、１０質量％以上が好ましく、２０質量％以上がより好ましく、３０質量％以上が特に好ましい。一方、活性エネルギー線硬化性化合物（β）の含有量が多くなり過ぎると、第１転写層表面の剥離性が低下することがあるので、上記含有量は９０質量％以下が好ましく、８０質量％以下がより好ましく、７０質量％以下が特に好ましい。
【００６１】
活性エネルギー線硬化性組成物は、さらに光重合開始剤を含有することが好ましい。かかる光重合開始剤の具体例としては、例えばアセトフェノン、２，２−ジエトキシアセトフェノン、ｐ−ジメチルアセトフェノン、ｐ−ジメチルアミノプロピオフェノン、ベンゾフェノン、２−クロロベンゾフェノン、４，４’−ジクロロベンゾフェノン、４，４’−ビスジエチルアミノベンゾフェノン、ミヒラーケトン、ベンジル、ベンゾイン、ベンゾインメチルエーテル、ベンゾインエチルエーテル、ベンゾインイソプロピルエーテル、メチルベンゾイルフォルメート、ｐ−イソプロピル−α−ヒドロキシイソブチルフェノン、α−ヒドロキシイソブチルフェノン、２，２−ジメトキシ−２−フェニルアセトフェノン、１−ヒドロキシシクロヘキシルフェニルケトンなどのカルボニル化合物、テトラメチルチウラムモノスルフィド、テトラメチルチウラムジスルフィド、チオキサントン、２−クロロチオキサントン、２−メチルチオキサントンなどの硫黄化合物などを用いることができる。これらの光重合開始剤は単独で使用してもよいし、２種以上組み合せて用いてもよい。
【００６２】
また、光重合開始剤は一般に市販されており、それらを使用することができる。例えば、チバ・スペシャリティー・ケミカルズ（株）製の”イルガキュア（登録商標）”１８４、イルガキュア９０７、イルガキュア３７９、イルガキュア８１９、イルガキュア１２７、イルガキュア５００、イルガキュア７５４、イルガキュア２５０、イルガキュア１８００、イルガキュア１８７０、イルガキュアＯＸＥ０１、”ＤＡＲＯＣＵＲ（登録商標）” ＴＰＯ、ＤＡＲＯＣＵＲ１１７３等、日本シイベルヘグナー（株）製の”Ｓｐｅｅｄｃｕｒｅ（登録商標）”ＭＢＢ、ＳｐｅｅｄｃｕｒｅＰＢＺ、ＳｐｅｅｄｃｕｒｅＩＴＸ、ＳｐｅｅｄｃｕｒｅＣＴＸ、ＳｐｅｅｄｃｕｒｅＥＤＢ、”Ｅｓａｃｕｒｅ（登録商標）” ＯＮＥ、Ｅｓａｃｕｒｅ ＫＩＰ１５０、Ｅｓａｃｕｒｅ ＫＴＯ４６等、日本化薬（株）製の”ＫＡＹＡＣＵＲＥ（登録商標）” ＤＥＴＸ−Ｓ、ＫＡＹＡＣＵＲＥ ＣＴＸ、ＫＡＹＡＣＵＲＥ ＢＭＳ、ＫＡＹＡＣＵＲＥ ＤＭＢＩ等が挙げられる。
【００６３】
上記光重合開始剤の含有量は、活性エネルギー線硬化性組成物の固形分総量１００質量％に対して０．１〜１０質量％が適当であり、０．５〜８質量％が好ましい。
【００６４】
活性エネルギー線硬化性組成物の硬化させるための活性エネルギー線としては、紫外線、可視光線、赤外線、電子線、β線、γ線などが挙げられる。これらの活性エネルギー線の中でも、紫外線および電子線が好ましく、特に紫外線が好ましく用いられる。
【００６５】
紫外線を照射するための光源としては、特に限定されないが、例えば、紫外線蛍光灯、低圧水銀灯、中圧水銀灯、高圧水銀灯、超高圧水銀灯、カーボンアーク灯、メタルハライドランプ、キセノンランプ等を用いることができる。また、ＡｒＦエキシマレーザ、ＫｒＦエキシマレーザ、エキシマランプ又はシンクロトロン放射光等も用いることができる。このうち、超高圧水銀灯、高圧水銀灯、低圧水銀灯、カーボンアーク、キセノンアーク、メタルハライドランプを好ましく用いられる。また、紫外線を照射するときに、低酸素濃度下の雰囲気下、例えば、酸素濃度が５００ｐｐｍ以下の雰囲気下で照射を行なうことによって効率よく硬化させることができる。
【００６６】
紫外線の照射光量は、５０ｍＪ／ｃｍ２以上が好ましく、１００ｍＪ／ｃｍ２以上がより好ましく、特に１５０ｍＪ／ｃｍ２以上が好ましい。上記紫外線照射光量は、２０００ｍＪ／ｃｍ２以下が好ましく、１０００ｍＪ／ｃｍ２以下がより好ましい。
【００６７】
第１転写層の厚みは、艶消し外観を付与するという観点から、０．３μｍ以上が好ましい。これによって、基材フィルム表面の微細凹凸構造が第１転写層に形成されやすくなり、第１転写層に艶消し外観が付与されやすくなる。また、中心線平均粗さＲａが０．３０μｍ以上である基材フィルム表面に、第１転写層を均一に塗布形成するという観点からも、第１転写層の厚みは０．３μｍ以上が好ましい。
【００６８】
上記観点から、第１転写層の厚みは、さらに、０．５μｍ以上が好ましく、特に０．７μｍ以上が好ましい。また、第１転写層の厚みは、１０．０μｍ以下が好ましく、７μｍ以下がより好ましく、５μｍ以下が特に好ましい。
【００６９】
第１転写層は、前述した組成物を含む塗工液を基材フィルム上にウェットコーティング法により塗布し、乾燥および硬化させることによって形成されることが好ましい。かかるウェットコーティング法としては、例えば、リバースコート法、スプレーコート法、バーコート法、グラビアコート法、ロッドコート法、ダイコート法、スピンコート法、エクストルージョンコート法、カーテンコート法等が挙げられる。
【００７０】
［転写層］
本発明における転写層は、第１転写層のみで構成されていてもよいし、第１転写層と少なくとも１層の機能性転写層で構成されていてもよい。機能性転写層は、基材フィルム上に積層された第１転写層の上に積層される。
【００７１】
機能性転写層としては、特に限定されないが、例えば、ハードコート層、プライマー層、加飾層、保護層、絶縁層、導電層、隠蔽層、接着層などが挙げられ、これらの機能性転写層は単独であってもよいし、２種以上が積層されたものであってもよい。
【００７２】
機能性転写層の積層は、第１転写層が積層された基材フィルムの第１転写層上に、機能性転写層の塗工液をウェットコーティング法により塗布し、乾燥および必要に応じて硬化させることによって形成することができる。
【００７３】
［基材フィルム］
本発明における基材フィルムは、転写層側の表面の中心線平均粗さＲａが０．３０μｍ以上であることが重要である。中心線平均粗さＲａが０．３０μｍ以上である基材フィルム表面に、第１転写層を積層することによって、基材フィルム表面の微細凹凸構造が第１転写層に転写されて第１転写層表面に微細凹凸構造が形成され、その結果、第１転写層に艶消し外観が付与されるので好ましい。つまり、第１転写層に艶消し層としての機能を付与することができる。
【００７４】
第１転写層に有効な艶消し外観を付与するという観点から、基材フィルムの転写層側表面の中心線平均粗さＲａは、さらに０．３５μｍ以上が好ましく、０．４０μｍ以上がより好ましく、０．４５μｍ以上が特に好ましい。基材フィルム表面の中心線平均粗さＲａが大きくなり過ぎると、第１転写層の塗布性や剥離性が悪化することがあるので、中心線平均粗さＲａは１．００μｍ以下が好ましく、０．９０μｍ以下がより好ましく、０．８０μｍ以下が特に好ましい。
【００７５】
基材フィルム表面に中心線平均粗さＲａが０．３０μｍ以上の微細凹凸構造を形成する方法としては、基材フィルムに粒子を含有させる方法、基材フィルム表面をサンドブラスト処理する方法、基材フィルム表面を化学処理する方法などが挙げられる。これらの中でも、基材フィルムに粒子を含有させる方法が好ましい。詳細は後述する。
【００７６】
基材フィルムとしては、特に限定されず、各種プラスチックフィルムを使用することができる。例えば、例えば、ポリエチレンテレフタレートフィルム、ポリブチレンテレフタレートフィルム、ポリエチレンナフタレートフィルム等のポリエステルフィルム、ポリプロピレンフィルム、ポリエチレンフィルム等のポリオレフィンフィルム、ジアセチルセルロースフィルム、トリアセチルセルロースフィルム等のセルロースフィルム、ポリスルホンフィルム、ポリエーテルエーテルケトンフィルム、ポリエーテルスルホンフィルム、ポリフェニレンスルフィドフィルム、ポリエーテルイミドフィルム、ポリイミドフィルムフィルム、ポリアミドフィルム、アクリルフィルム、環状オレフィンフィルム、ポリカーボネートフィルム等が挙げられる。
【００７７】
これらのプラスチックフィルムの中でも、耐熱性や耐溶剤性が良好であるポリエステルフィルムが好ましく、さらにポリエチレンテレフタレートフィルムが好ましく、特に二軸延伸ポリエチレンテレフタレートフィルムが好ましい。
【００７８】
基材フィルムの厚みは、基材フィルム表面に中心線平均粗さＲａが０．３０μｍ以上の微細凹凸構造を形成するという観点から、２０μｍ以上が好ましく、３０μｍ以上がより好ましく、４０μｍが特に好ましい。また、基材フィルムの厚みは、加工性の観点から、１５０μｍ以下が好ましく、１００μｍ以下がより好ましく、８０μｍ以下が特に好ましい。
【００７９】
以下、基材フィルムの好ましい態様について、ポリエステルフィルムを例に挙げて詳細に説明する。
【００８０】
ポリエステルとは、主鎖における主要な結合をエステル結合とする高分子化合物の総称である。そして、ポリエステル樹脂は、通常、ジカルボン酸あるいはその誘導体と、グリコールあるいはその誘導体とを重縮合反応させることによって得ることができる。
【００８１】
ジカルボン酸あるいはその誘導体としては、例えば、テレフタル酸、イソフタル酸、フタル酸、２，６−ナフタレンジカルボン酸、ジフェニルジカルボン酸、ジフェニルスルホンジカルボン酸、ジフェノキシエタンジカルボン酸、５−ナトリウムスルホンジカルボン酸などの芳香族ジカルボン酸、シュウ酸、コハク酸、アジピン酸、セバシン酸、ダイマー酸、マレイン酸、フマル酸などの脂肪族ジカルボン酸、１，４−シクロヘキサンジカルボン酸などの脂環族ジカルボン酸、パラオキシ安息香酸などのオキシカルボン酸、並びに、それらの誘導体を挙げることができる。ジカルボン酸の誘導体として、より具体的には、テレフタル酸ジメチル、テレフタル酸ジエチル、テレフタル酸２−ヒドロキシエチルメチルエステル、２，６−ナフタレンジカルボン酸ジメチル、イソフタル酸ジメチル、アジピン酸ジメチル、マレイン酸ジエチル、ダイマー酸ジメチルなどのエステル化物を挙げることができる。
【００８２】
上記の中でも、耐熱性、取り扱い性の観点から、テレフタル酸、イソフタル酸、２，６−ナフタレンジカルボン酸、１，４−シクロヘキサンジカルボン酸、および、それらのエステル化物が好ましく用いられる。特に、少なくともテレフタル酸を用いることが好ましい。
【００８３】
グリコールあるいはその誘導体としては、例えば、エチレングリコール、ジエチレングリコール、１，２−プロパンジオール、１，３−プロパンジオール、１，３−ブタンジオール、１，４−ブタンジオール、１，５−ペンタンジオール、１，６−ヘキサンジオール、ネオペンチルグリコールなどの脂肪族ジヒドロキシ化合物、ジエチレングリコール、ポリエチレングリコール、ポリプロピレングリコール、ポリテトラメチレングリコールなどのポリオキシアルキレングリコール、１，４−シクロヘキサンジメタノール、スピログリコールなどの脂環族ジヒドロキシ化合物、ビスフェノールＡ、ビスフェノールＳなどの芳香族ジヒドロキシ化合物、並びに、それらの誘導体が挙げられる。
【００８４】
上記の中でも、耐熱性および取り扱い性の点で、エチレングリコール、ジエチレングリコール、１，３−プロパンジオール、１，４−ブタンジオール、ネオペンチルグリコール、１，４−シクロヘキサンジメタノール、ポリエチレングリコール、ポリプロピレングリコール、ポリテトラメチレングリコールが好ましく用いられる。特に、少なくともエチレングリコールを用いることが好ましい。
【００８５】
ポリエステルフィルムは、２層あるいは３層の積層構成であることが好ましい。そして、このような積層構成のポリエステルフィルムの転写層側の最表層に粒子を含有させることが好ましい。
【００８６】
２層積層構成のポリエステルフィルムとしては、例えば、Ａ層／Ｂ層の構成が挙げられる。この構成において、Ａ層表面の中心線平均粗さＲａが０．３０μｍ以上となるようにＡ層に粒子を含有させることが好ましい。そして、Ａ層表面に第１転写層が積層される。
【００８７】
３層積層構成のポリエステルフィルムとしては、例えば、Ａ層／Ｂ層／Ａ層、あるいはＡ層／Ｂ層／Ｃ層が挙げられる。これらの積層構成において、Ａ層表面の中心線平均粗さＲａが０．３０μｍ以上となるようにＡ層に粒子を含有させることが好ましい。そして、Ａ層表面に第１転写層が積層される。Ａ層／Ｂ層／Ａ層の場合は、どちらか一方のＡ層表面に転写層が積層される。
【００８８】
上記した２層積層構成および３層積層構成において、Ａ層、Ｂ層およびＣ層はいずれも組成が異なることを意味する。
【００８９】
Ａ層／Ｂ層／Ａ層の積層構成における両側のＡ層は、少なくとも組成が同一であることを意味する。さらに、両側のＡ層は、厚みが実質的に同一であることが好ましい。ここで、両側のＡ層の厚みが実質的に同一であるとは、２つのＡ層の平均厚みに対する２つのＡ層の厚み差の比率が１０％以下であることを意味する。
【００９０】
Ａ層／Ｂ層／Ｃ層の積層構成において、Ｃ層は粒子を含有してもよいし、含有しなくてもよい。
【００９１】
Ｂ層は、粒子を含有してもよいが、粒子は含有しないことが好ましい。ここで、粒子とは、平均粒子径が１μｍ以上の粒子を指す。つまり、Ｂ層は平均粒子径が１μｍの粒子は含有しないことが好ましい。一方、Ｂ層は、ポリエステルフィルムの色調を調整するための平均粒子径が１μｍ未満の顔料、例えば、二酸化チタン、硫酸バリウムなどを含有することができる。
【００９２】
基材フィルムおよび転写フィルムのカールを抑制するという観点から、ポリエステルフィルムは３層積層構成であることが好ましく、さらに、Ａ層／Ｂ層／Ａ層の３層積層構成であることが好ましく、特に、両側のＡ層の厚みが実質的に同一であることが好ましい。
【００９３】
ここで、Ａ層に含有させることができる粒子としては、無機粒子や有機粒子が挙げられる。無機粒子としては、例えば、湿式あるいは乾式シリカ、コロイダルシリカ、ケイ酸アルミ、炭酸カルシウム、リン酸カルシウム、酸化アルミなどが挙げられる。有機粒子としては、例えば、スチレン、シリコーン、アクリル酸類、メタクリル酸類、ポリエステル類、ジビニル化合物などを構成成分とする粒子が挙げられる。これらの粒子は単独で用いてもよいし、２種以上を併用してもよい。
【００９４】
上記粒子の中でも、湿式あるいは乾式シリカ、コロイダルシリカ、ケイ酸アルミなどの無機粒子、およびスチレン、シリコーン、アクリル酸、メタクリル酸、ポリエステル、ジビニルベンゼンなどを構成成分とする有機粒子が好ましい。特に、Ａ層表面の中心線平均粗さＲａが０．３０μｍ以上となるように効率よく制御できるという観点から、湿式あるいは乾式シリカ、コロイダルシリカ、ケイ酸アルミが特に好ましく用いられる。
【００９５】
Ａ層表面の中心線平均粗さＲａを比較的容易に制御できるという観点から、粒子の平均粒子径は、１〜１０μｍが好ましく、２〜８μｍがより好ましく、３〜７μｍが特に好ましい。
【００９６】
Ａ層における粒子の含有量は、Ａ層の固形分総量１００質量％に対して１〜１０質量％が好ましく、２〜８質量％がより好ましく、３〜７質量％が特に好ましい。
【００９７】
Ａ層の厚みは、Ａ層表面の中心線平均粗さＲａが０．３０μｍ以上の微細凹凸構造を比較的容易に形成できるという観点から、１〜１０μｍが好ましく、２〜８μｍがより好ましく、３〜７μｍが特に好ましい。
【００９８】
Ｃ層の厚みは、１〜１０μｍが好ましく、２〜８μｍがより好ましく、３〜７μｍが特に好ましい。Ｂ層の厚みは、ポリエステルフィルムの合計厚みに応じて適宜設定される。
【００９９】
上記した２層積層構成および３層積層構成において、Ａ層と第１転写層との剥離性を良好にするという観点から、Ａ層は、ポリブチレンテレフタレート樹脂を含有することが好ましい。上記ポリブチレンテレフタレート樹脂の中でも、熱プレス後の剥離性向上および結晶性の観点から、ポリブチレンテレフタレートとポリエーテルとの共重合体がより好ましい。さらに、上記ポリエーテルとしてポリテトラメチレングリコールを用いた共重合体が好ましい。
【０１００】
上記ポリブチレンテレフタレートとポリテトラメチレングリコールとの共重合体としては、東レ・デュポン（株）社製のハイトレル（登録商標）の製品番号２７５１、同３０４６、同４０４７、同４７６７、同７２４７などが市販されており、使用することができる。
【０１０１】
上記ポリブチレンテレフタレート樹脂のＡ層における含有量は、Ａ層の固形分総量１００質量％に対して５〜３５質量％が好ましく、８〜３０質量％がより好ましく、１０〜２５質量％が特に好ましい。
【０１０２】
また、Ｂ層においても、熱プレス後の剥離性向上および結晶性の観点から、上記ポリブチレンテレフタレート樹脂を含有することが好ましい。上記ポリブチレンテレフタレート樹脂のＢ層における含有量は、Ｂ層の固形分総量１００質量％に対して５〜３５質量％が好ましく、８〜３０質量％がより好ましく、１０〜２５質量％が特に好ましい。
【０１０３】
前述した２層積層構成（Ａ層／Ｂ層）のポリエステルフィルム、および３層積層構成（Ａ層／Ｂ層／Ａ層）のポリエステルフィルムにおいて、Ａ層およびＢ層の好ましい樹脂組成を以下に示す。
【０１０４】
Ａ層の好ましい樹脂組成としては、例えば、ポリエチレンテレフタレート樹脂（ａ）、ポリエチレンテレフタレート樹脂（ａ）に粒子を含有させた粒子含有ポリエチレンテレフタレート樹脂（ｂ）、および上記ポリブチレンテレフタレート樹脂（ｃ）を含有する樹脂組成が挙げられる。
【０１０５】
Ｂ層の好ましい樹脂組成としては、例えば、ポリエチレンテレフタレート樹脂（ａ）、上記ポリブチレンテレフタレート樹脂（ｃ）含有する樹脂組成が挙げられる。
【０１０６】
ポリエステルフィルムは、例えば、ポリエステル樹脂を単軸押出機に供給し溶融押出することによって製造することができる。ポリエステル樹脂の温度は２６５℃〜２９５℃に制御し、ついで、フィルターやギヤポンプを通じて、異物の除去、押出量の均整化を行い、Ｔダイより冷却ドラム上にシート状に吐出し、冷却固化し、未延伸フィルムを得ることができる。このとき、高電圧を掛けた電極を使用して静電気で冷却ドラムとポリエステル樹脂シートを密着させる静電印加法を採用することが好ましい。
【０１０７】
ポリエステルフィルムは、耐熱性、寸法安定性の観点から二軸延伸することが好ましい。二軸延伸フィルムは、未延伸フィルムを長手方向および幅方向に逐次延伸する方法、または、未延伸フィルムを長手方向および幅方向にほぼ同時に延伸する方法によって得ることができる。
【０１０８】
上記延伸方法において、長手方向の延伸倍率は２．８〜３．４倍が好ましく、２．９〜３．３倍がより好ましい。長手方向の延伸温度は、７０〜１００℃とすることが好ましい。幅方向の延伸倍率は２．８〜３．８倍が好ましく、３．０〜３．６倍がより好ましい。幅方向の延伸温度は、８０〜１５０℃とすることが好ましい。
【０１０９】
さらに、二軸延伸後に熱処理を行うことが好ましい。この熱処理はオーブン中で定長もしくは順次収縮させながら１〜３０秒間行うことが好ましい。この熱処理工程では工程前半からの昇温条件を段階的に設定することが好ましく、熱処理前半温度を熱処理後半温度より−３０〜−１５℃とし、熱処理後半温度は１４０〜２４５℃とすることが好ましい。
【０１１０】
［転写フィルムの適用例］
本発明の転写フィルムは、家電製品や自動車内装部品などの樹脂成形体の表面に艶消し外観を付与するための艶消し層の転写フィルムとして、あるいは艶消し層と機能性転写層（例えばハードコート層、接着層など）とを組み合わせて転写するための転写フィルムとして適用することができる。
【０１１１】
また、本発明の転写フィルムは、上記樹脂成形体を成型する際にインモールド成形用転写箔として適用することができる。
【０１１２】
また、回路基板表面に、加熱プレスにより、艶消し層と機能性転写層（絶縁層、導電層、接着層など）とを組み合わせて転写するための転写フィルムとして適用することができる。
【実施例】
【０１１３】
以下、実施例により本発明を詳述するが、本発明はこれらの実施例のみに限定されるものではない。
【０１１４】
［測定方法および評価方法］
（１）基材フィルム（ポリエステルフィルム）の中心線平均粗さＲａの測定
ＪＩＳ Ｂ ０６０１に従い、光干渉型顕微鏡（（株）菱化システム社製、ＶｅｒｔＳｃａｎ２．０、型式：Ｒ５３００  ＧＬ−Ｌｉｔｅ−ＡＣ）を用いて測定した。測定は、３回行い、その平均値を採用した。測定条件を以下に示す。
【０１１５】
なお、ポリエステルフィルムがＡ層／Ｂ層／Ａ層の３層積層構成の場合は、両面の中心線平均粗さＲａを測定し、Ｒａ値が大きい方の面のＲａ値を採用し、第１転写層の塗布面とした。両面のＲａ値が同一の場合は、どちらか一方の面を選択した。
【０１１６】
＜測定条件＞
・カメラ：ＣＣＤカメラ（ＳＯＮＹ  ＨＲ−５７  １／２インチ）
・対物レンズ： ５倍
・中間レンズ： ０．５倍
・波長フィルター：５３０ｎｍＷｈｉｔｅ
・測定モード：Ｆｏｃｕｓ
・測定ソフトウェア ：ＶＳ−Ｍｅａｓｕｒｅ  Ｖｅｒｓｉｏｎ５．５．１
・解析ソフトフェア ：ＶＳ−Ｖｉｅｗｅｒ  Ｖｅｒｓｉｏｎ５．５．１
・測定面積：１．２５２ｍｍ×０．９３９ｍｍ
（２）転写サンプルの熱プレス試験
転写フィルムを７０ｍｍ×７０ｍｍサイズに切り出し、このサンプルの転写層面に、被転写基材として同サイズのポリエチレンテレフタレートフィルム（東レ（株）の「ルミラー」（登録商標）ＳＦ２０；厚み１８８μｍ）を重ねて試験用積層体を作製した。この積層体を、加熱プレス装置（ミカドテクノス（株）製の２ｔｏｎ真空ヒータープレス   型番ＭＫＰ−１５０ＴＶ−ＷＨ）に挿入し、プレス温度１８０℃、プレス圧３ＭＰａにて１０分間プレスした。その後、積層体を取り出し、常温で１時間放置後、以下の剥離性および艶消し外観を評価した。
【０１１７】
（３）剥離性の評価
上記（２）で熱プレスされた積層体について、転写フィルムの基材フィルムと転写層（第１転写層）との間の剥離力を下記方法で測定し、剥離性を評価した。
【０１１８】
＜剥離力の測定＞
積層体を幅２５ｍｍ×長さ７０ｍｍに切り出して測定用サンプルとした。この測定用サンプルについて、引張り試験機にて、３００ｍｍ／ｍｉｎの速度で、基材フィルム側を１８０°に引き剥したときの剥離力を測定した。
【０１１９】
＜剥離性の評価＞
Ａ（最良）；剥離力が０．１５Ｎ／２５ｍｍ未満。
Ｂ（良）；剥離力が０．１５Ｎ／２５ｍｍ以上、０．４０Ｎ／２５ｍｍ未満。
Ｃ（不可）；剥離力が０．４０Ｎ／５０ｍｍ以上、または基材フィルムと第１転写層との界面で剥離されず基材フィルムもしくは第１転写層が破壊された場合、または、転写層と被着基材との界面で剥離された場合。
【０１２０】
（４）転写層の艶消し外観の評価
上記（２）で熱プレスされた積層体から転写フィルムの基材フィルムを剥離し、転写層（第１転写層）を露出させた。転写層（第１転写層）の露出表面の６０度光沢度を以下の方法にて測定した。
【０１２１】
＜６０度光沢度の測定＞
ＪＩＳ−Ｚ−８７４１（１９９７年）に規定された方法に従って、スガ試験機製デジタル変角光沢度計ＵＧＶ−５Ｄを用いて、測定を行った。測定は５回行い、最大値と最小値を除いた平均値を採用し、以下の基準で評価した。
Ａ（最良）；６０度 光沢度が１５未満。
Ｂ（良）；６０度光沢度が１５以上３０未満。
Ｃ（不可）；６０度光沢度が３０以上。
Ｄ；基材フィルムと転写層（第１転写層）との界面で剥離できないため評価不能。
【０１２２】
（５）各層の厚み
転写フィルムの断面観察用サンプルをマイクロサンプリングシステム（日立製ＦＢ−２０００Ａ）を使用してＦＩＢ法により（具体的には「高分子表面加工学」（岩森暁著）ｐ．１１８〜１１９に記載の方法に基づいて）作製した。透過型電子顕微鏡（日立製Ｈ−９０００ＵＨＲＩＩ）により、加速電圧３００ｋＶとして、断面観察用サンプルの断面を観察し、基材フィルムおよび転写層の厚みを測定した。
【０１２３】
（６）基材フィルムに含有する粒子の平均粒子径の測定
基材フィルムの断面を電子顕微鏡で観察し、その断面写真から、無作為に選択した３０個の粒子のそれぞれの最大長さを計測し、それらを平均した値を粒子の平均粒子径とした。
【０１２４】
［ポリエステル樹脂の製造］
ポリエステルフィルムの製造に用いたポリエステル樹脂を以下に示す。
【０１２５】
＜ポリエステル樹脂ａ＞
テレフタル酸およびエチレングリコールから、三酸化アンチモンを触媒として、常法により重合を行い、固有粘度０．６５のポリエステル樹脂を得た。
【０１２６】
＜ポリエステル樹脂ｂ＞
上記ポリエステル樹脂ａに平均粒子径３．５μｍの凝集シリカ粒子を粒子濃度２０質量％で含有した固有粘度０．６５のポリエチレンテレフタレート粒子マスターを調製した。
【０１２７】
＜ポリエステル樹脂ｃ＞
テレフタル酸１００質量部、１，４−ブタンジオール１１０質量部の混合物を窒素雰囲気下で１４０℃まで昇温して均一溶液とした後、オルトチタン酸テトラ−ｎ−ブチル０．０５４質量部、モノヒドロキシブチルスズオキサイド０．０５４質量部を添加し、常法によりエステル化反応を行った。次いで、オルトチタン酸テトラ−ｎ−ブチル０．０６６質量部を添加して、減圧下で重縮合反応を行い、固有粘度０．８８のポリブチレンテレフタレート樹脂を得た。その後、固相重合を行い固有粘度１．２０のポリブチレンテレフタレート樹脂を得た。
【０１２８】
＜ポリエステル樹脂ｄ＞
ポリブチレンテレフタレートとポリテトラメチレングリコールとの共重合体として、東レ・デュポン（株）社製の「ハイトレル」（登録商標）７２４７を用いた。
【０１２９】
［ポリエステルフィルムの製造］
＜製造例１；ポリエステルフィルム１の製造＞
下記のＡ層樹脂組成およびＢ層樹脂組成を用いて、Ａ層／Ｂ層／Ａ層からなる３層積層構成のポリエステルフィルムを以下の要領で製造した。
【０１３０】
Ａ層樹脂組成；ポリエステル樹脂ａを５０質量％、ポリエステル樹脂ｂを２５質量％、ポリエステル樹脂ｃを２５質量％含む。
【０１３１】
Ｂ層樹脂組成；ポリエステル樹脂ａを７５質量％、ポリエステル樹脂ｃを２５質量％含む。
【０１３２】
Ａ層およびＢ層の原料をそれぞれ酸素濃度０．２体積％とした別々の単軸押出機に供給し、Ａ層押出機シリンダー温度を２７０℃、Ｂ層押出機シリンダー温度を２７０℃で溶融し、Ａ層とＢ層合流後の短管温度を２７５℃、口金温度を２８０℃に設定し、樹脂温度２８０℃で、Ｔダイより２５℃に温度制御した冷却ドラム上にシート状に吐出した。その際、直径０．１ｍｍのワイヤー状電極を使用して静電印加し、冷却ドラムに密着させ未延伸シートを得た。次いで、長手方向への延伸前に加熱ロールにてフィルム温度を上昇させ、延伸温度８５℃で長手方向に３．１倍延伸し、すぐに４０℃に温度制御した金属ロールで冷却化した。その後、テンター式横延伸機にて延伸前半温度１１０℃、延伸中盤温度１２５℃、延伸後半温度１４０℃で幅方向に３．５倍延伸し、そのままテンター内にて、熱処理前半２２０℃、熱処理後半２４０℃で熱処理を行った後、徐冷温度１７０℃で幅方向に５％のリラックスを掛けながら熱処理を行い、総厚みが５０μｍの二軸延伸ポリエステルフィルムを得た。Ａ層／Ｂ層／Ａ層の厚みは、５μｍ／４０μｍ／５μｍであった。
【０１３３】
＜製造例２；ポリエステルフィルム２の製造＞
Ａ層およびＢ層の樹脂組成を下記のように変更する以外は、製造例１と同様にして製造した。
【０１３４】
Ａ層樹脂組成；ポリエステル樹脂ａを６３質量％、ポリエステル樹脂ｂを２５質量％、ポリエステル樹脂ｃを１２質量％含む。
【０１３５】
Ｂ層樹脂組成；ポリエステル樹脂ａを８８質量％、ポリエステル樹脂ｃを１２質量％含む。
【０１３６】
＜製造例３；ポリエステルフィルム３の製造＞
Ａ層およびＢ層の樹脂組成を下記のように変更する以外は、製造例１と同様にして製造した。
【０１３７】
Ａ層樹脂組成；ポリエステル樹脂ａを４５質量％、ポリエステル樹脂ｂを２５質量％、ポリエステル樹脂ｃを３０質量％含む。
【０１３８】
Ｂ層樹脂組成；ポリエステル樹脂ａを７０質量％、ポリエステル樹脂ｃを３０質量％含む。
【０１３９】
＜製造例４；ポリエステルフィルム４の製造＞
Ａ層およびＢ層の樹脂組成を下記のように変更する以外は、製造例１と同様にして製造した。
【０１４０】
Ａ層樹脂組成；ポリエステル樹脂ａを６７質量％、ポリエステル樹脂ｂを８質量％、ポリエステル樹脂ｃを２５質量％含む。
【０１４１】
Ｂ層樹脂組成；ポリエステル樹脂ａを７５質量％、ポリエステル樹脂ｃを２５質量％含む。
【０１４２】
＜製造例５；ポリエステルフィルム５の製造＞
Ａ層およびＢ層の樹脂組成を下記のように変更する以外は、製造例１と同様にして製造した。
【０１４３】
Ａ層樹脂組成；ポリエステル樹脂ａを５８質量％、ポリエステル樹脂ｂを２５質量％、ポリエステル樹脂ｄを１７質量％含む。
【０１４４】
Ｂ層樹脂組成；ポリエステル樹脂ａを８３質量％、ポリエステル樹脂ｄを１７質量％含む。
【０１４５】
＜製造例６；ポリエステルフィルム６の製造＞
Ａ層およびＢ層の樹脂組成を下記のように変更する以外は、製造例１と同様にして製造した。
【０１４６】
Ａ層樹脂組成；ポリエステル樹脂ａを４３質量％、ポリエステル樹脂ｂを４０質量％、ポリエステル樹脂ｄを１７質量％含む。
【０１４７】
Ｂ層樹脂組成；ポリエステル樹脂ａを８３質量％、ポリエステル樹脂ｄを１７質量％含む。
【０１４８】
＜製造例７；ポリエステルフィルム７の製造＞
Ａ層およびＢ層の樹脂組成を下記のように変更する以外は、製造例１と同様にして製造した。
【０１４９】
Ａ層樹脂組成；ポリエステル樹脂ａを３３質量％、ポリエステル樹脂ｂを５０質量％、ポリエステル樹脂ｄを１７質量％含む。
【０１５０】
Ｂ層樹脂組成；ポリエステル樹脂ａを８３質量％、ポリエステル樹脂ｄを１７質量％含む。
【０１５１】
＜製造例８；ポリエステルフィルム８の製造＞
Ａ層およびＢ層の樹脂組成を下記のように変更する以外は、製造例１と同様にして製造した。
【０１５２】
Ａ層樹脂組成；ポリエステル樹脂ａを７５質量％、ポリエステル樹脂ｂを２５質量％含む。
【０１５３】
Ｂ層樹脂組成；ポリエステル樹脂ａを１００質量％含む。
【０１５４】
＜製造例９；ポリエステルフィルム９の製造＞
Ａ層およびＢ層の樹脂組成を下記のように変更する以外は、製造例１と同様にして製造した。
【０１５５】
Ａ層樹脂組成；ポリエステル樹脂ａを７２質量％、ポリエステル樹脂ｂを３質量％、ポリエステル樹脂ｃを２５質量％含む。
【０１５６】
Ｂ層樹脂組成；ポリエステル樹脂ａを７５質量％、ポリエステル樹脂ｃを２５質量％含む。
【０１５７】
＜製造例１０；ポリエステルフィルム１０の製造＞
Ａ層およびＢ層の樹脂組成を下記のように変更する以外は、製造例１と同様にして製造した。
【０１５８】
Ａ層樹脂組成；ポリエステル樹脂ａを７４質量％、ポリエステル樹脂ｂを１質量％、ポリエステル樹脂ｃを２５質量％含む。
【０１５９】
Ｂ層樹脂組成；ポリエステル樹脂ａを７５質量％、ポリエステル樹脂ｃを２５質量％含む。
【０１６０】
＜製造例１１；ポリエステルフィルム１１の製造＞
Ａ層およびＢ層の樹脂組成を下記のように変更する以外は、製造例１と同様にして製造した。
【０１６１】
Ａ層樹脂組成；ポリエステル樹脂ａを７５質量％、ポリエステル樹脂ｃを２５質量％含む。
【０１６２】
Ｂ層樹脂組成；ポリエステル樹脂ａを８８質量％、ポリエステル樹脂ｃを１２質量％含む。
【０１６３】
［実施例１］
ポリエステルフィルム１の一方の面に、下記の第１転写層用塗工液ｐ１（活性エネルギー線硬化性組成物）をグラビアコーターで塗布し、１００℃で乾燥後、紫外線を４００ｍＪ／ｃｍ２照射し硬化させて第１転写層を形成し、転写フィルムを得た。第１転写層の厚みは１．５μｍであった。
【０１６４】
＜塗工液ｐ１＞
下記合成の活性エネルギー線硬化性高級アルキル基含有化合物（α１）を３５質量部、活性エネルギー線硬化性化合物（β）としてジペンタエリスリトールヘキサアクリレート（ダイセルサイテック（株）の商品名「ＤＰＨＡ」）を６５質量部、光重合開始剤（チバ・スペシャリティ・ケミカルズ（株）製イルガキュア１８４）を１０質量部仕込み１００℃に昇温してから１時間混合し、活性エネルギー線硬化性組成物を得た。この組成物をトルエンとイソプロピルアルコール（ＩＰＡ）の混合溶媒（トルエン：ＩＰＡ＝３：１（質量比））で固形分濃度４質量％にして塗工液を調製した。
【０１６５】
＜活性エネルギー線硬化性高級アルキル基含有化合物（α１）の合成＞
撹拌機および温度計を装備したフラスコに、水酸基を有する（メタ）アクリレート化合物（ａ）として２−ヒドロキシエチルアクリレート（日本触媒（株）の「ＢＨＥＡ」を１００質量部、ポリイソシアネート化合物（ｂ）としてジフェニルメタンジイソシアネート（日本ポリウレタン（株）の「ミリオネートＭＴ」）を２４０質量部、高級アルコール（ｃ）としてステアリルアルコール（新日本理化（株）の「コノール３０ＳＳ」）２６質量部を仕込み、１００℃まで昇温して７時間保温して反応させ、赤外線吸収スペクトル測定（ＩＲ測定）の結果イソシアネート基が消失したことを確認し、反応を終了させた。
【０１６６】
［実施例２］
下記の塗工液ｐ２（活性エネルギー線硬化性性組成物）に変更する以外は、実施例１と同様にして転写フィルムを作製した。
【０１６７】
＜塗工液ｐ２＞
下記合成の活性エネルギー線硬化性高級アルキル基含有化合物（α２）を３０質量部、活性エネルギー線硬化性化合物（β）としてジペンタエリスリトールヘキサアクリレート（ダイセルサイテック（株）の商品名「ＤＰＨＡ」）を７０質量部、光重合開始剤（チバ・スペシャリティ・ケミカルズ（株）製イルガキュア１８４）を１０質量部仕込み１００℃に昇温してから１時間混合し、活性エネルギー線硬化性組成物を得た。この組成物をトルエンとイソプロピルアルコールの混合溶媒（トルエン：ＩＰＡ＝３：１（質量比））で固形分濃度４質量％にして塗工液を調製した。
【０１６８】
＜活性エネルギー線硬化性高級アルキル基含有化合物（α２）の合成＞
撹拌機および温度計を装備したフラスコに、水酸基を有する（メタ）アクリレート化合物（ａ）として２−ヒドロキシエチルアクリレート（日本触媒（株）の「ＢＨＥＡ」を１００質量部、ポリイソシアネート化合物（ｂ）としてヘキサメチレンジイソシアネート（日本ポリウレタン（株）の商品名「ＨＤＩ」）を８６質量部、高級アルコール（ｃ）としてステアリルアルコール（新日本理化（株）の「コノール３０ＳＳ」）４６質量部を仕込み、１００℃まで昇温して７時間保温して反応させ、ＩＲ測定の結果イソシアネート基が消失したことを確認し、反応を終了させた。
【０１６９】
［実施例３］
ポリエステルフィルム１の一方の面に、下記の第１転写層用塗工液ｐ３（熱硬化性組成物）をグラビアコーターで塗布し、１００℃で予備乾燥後、１６０℃で加熱乾燥し、第１転写層を形成して転写フィルムを作製した。第１転写層の厚みは１．５μｍであった。
【０１７０】
＜塗工液ｐ３＞
撹拌機、窒素導入管、冷却管、ラバーセプタムを備えた４つ口フラスコに、オクタデシルメタクリレート７０質量部、アクリル酸ブチル２５質量部、アクリル酸５質量部およびトルエン１５０質量部を入れ、系内を窒素置換した。これに窒素気流下、２，２−アゾビスイソブチロニトリル０．４質量部を加え、６０℃に加熱して２４時間重合反応を行い、アクリル系重合体の粘稠溶液を得た。このアクリル系重合体は、オクタデシルメタクリレートとアクリル酸ブチルとアクリル酸とのランダム共重合体からなり、側鎖に高級アルキル基としてオクタデシル基を有するとともに、官能基としてカルボキシル基を有するものであり、数平均分子量は９．６万であった。
【０１７１】
このアクリル系重合体からなる粘稠溶液の１００質量部当たり、架橋剤としてトリレンジイソシアネートのトリメチロールプロパン誘導体を２質量部と、触媒としてジブチル錫ジラウレート０．１質量部とを配合し、よく混合して、塗工液を調製した。
【０１７２】
［実施例４］
下記の塗工液ｐ４（熱硬化性組成物）に変更する以外は、実施例３と同様にして転写フィルムを作製した。
【０１７３】
＜塗工液ｐ４＞
・高級アルキル基含有化合物として高級アルキル基含有アクリル樹脂（ライオン・スペシャリティ・ケミカルズ（株）の「ピーロイル」（登録商標）ＨＴ）を固形分換算で１０質量部
・架橋剤；メラミン系架橋剤（住友化学（株）の「スミマール」Ｍ６６−Ｂ）を固形分換算で２．５質量部
・酸触媒；ｐ−トルエンスルホン酸（テイカ（株）の「ＴＡＹＣＡＣＵＲＥ」ＡＣ−７００）を固形分換算で１．８質量部
・溶媒；トルエンを４００質量部、メチルエチルケトンを１３０質量部
［実施例５］
下記の塗工液ｐ５（熱硬化性組成物）に変更する以外は、実施例３と同様にして転写フィルムを作製した。
【０１７４】
＜塗工液ｐ５＞
・高級アルキル基含有化合物として高級アルキル基含有アルキド樹脂（日立化成（株）の「テスファイン」（登録商標）３０３；メラミン系架橋剤を含む）を固形分換算で１００質量部
・酸触媒；ｐ−トルエンスルホン酸（日立化成（株）の「ドライヤー」９００）を固形分換算で１．２質量部
・溶媒；トルエンを４５０質量部
［比較例１］
下記の塗工液ｐ６（活性エネルギー線硬化性性組成物）に変更する以外は、実施例１と同様にして転写フィルムを作製した。
【０１７５】
＜塗工液ｐ６＞
活性エネルギー線硬化性化合物としてジペンタエリスリトールヘキサアクリレート（ダイセルサイテック（株）の商品名「ＤＰＨＡ」）１００質量部、光重合開始剤（チバ・スペシャリティ・ケミカルズ（株）製イルガキュア１８４）１０質量部を、トルエンとイソプロピルアルコールの混合溶媒（トルエン：ＩＰＡ＝３：１（質量比））で固形分濃度１０質量％にして塗工液を調製した。
【０１７６】
［比較例２］
下記の塗工液ｐ７（活性エネルギー線硬化性性組成物）に変更する以外は、実施例１と同様にして転写フィルムを作製した。
【０１７７】
＜塗工液ｐ７＞
ＤＩＣ（株）製の“ユニディック”（登録商標）ＲＣ２９−１１７（ポリマー型アクリレート系ＵＶ硬化型フィルムコート剤）をメチルエチルケトンにて固形分濃度が２０５０質量％になるように調整した。
【０１７８】
［比較例３］
下記の塗工液ｐ８（熱硬化性性組成物）に変更する以外は、実施例３と同様にして転写フィルムを作製した。
【０１７９】
＜塗工液ｐ８＞
ＤＩＣグラフィックス（株）製のハードコート剤（製品名「５ＬＣ１１４Ｈ」）１００質量部と、該ハードコート剤用硬化剤３質量部をメチルエチルケトンにて固形分濃度が３０質量%になるように調製した。
【０１８０】
［評価］
上記で作製した実施例および比較例の転写フィルムについて、上述の測定方法および評価方法に従って評価した。その結果を表１に示す。
【０１８１】
【表１】
2019059121.tif 000002
【０１８２】
［実施例１１〜１７および比較例１１〜１３］
ポリエステルフィルム２〜１１に変更する以外は、実施例１と同様にしてそれぞれの転写フィルムを作製した。詳細を表２に示す。
【０１８３】
［評価］
上記で作製した実施例および比較例の転写フィルムについて、上述の測定方法および評価方法に従って評価した。その結果を表２に示す。
【０１８４】
【表２】
2019059121.tif 000003
【０１８５】
［実施例２１〜２７および比較例２１〜２３］
ポリエステルフィルム２〜１１に変更する以外は、実施例３と同様にしてそれぞれの転写フィルムを作製した。詳細を表３に示す。
【０１８６】
［評価］
上記で作製した実施例および比較例の転写フィルムについて、上述の測定方法および評価方法に従って評価した。その結果を表３に示す。
【０１８７】
【表３】
2019059121.tif 000004
【０１８８】
［実施例３１〜３５］
実施例１〜５のそれぞれの第１転写層の上に、機能性転写層として下記のハードコート層および接着層をこの順に積層して、それぞれの転写フィルムを作製した。
【０１８９】
＜ハードコート層の積層＞
第１転写層上に、下記の塗工液をグラビアコーターで塗布し、１００℃で乾燥後、紫外線を５００ｍＪ／ｃｍ２照射し硬化させてハードコート層を積層した。このハードコート層の厚みは４．０μｍであった。
【０１９０】
＜塗工液＞
ジペンタエリスリトールヘキサアクリレート５８質量部、ウレタンアクリレートオリゴマー（根上工業（株）の「ＵＮ−９０１Ｔ」）３７質量部、光重合開始剤（チバ・スペシャリティ・ケミカルズ（株）製「イルガキュア（登録商標）１８４」）５質量部を有機溶剤（メチルイソブチルケトン）に溶解して、固形分濃度が２０質量％の塗工液を調製した。
【０１９１】
＜接着層の積層＞
上記ハードコート層上に、ホットメルト型接着層（東亞合成（株）製の「アロンメルト」（登録商標）ＰＰＥＴ−１３０３Ｓ）を乾燥厚みが１．５μｍとなるように積層した。
【０１９２】
［評価］
上記で作製した実施例および比較例の転写フィルムについて、上述の測定方法および評価方法に従って評価した。その結果を表４に示す。
【０１９３】
【表４】
2019059121.tif 000005